СТАЛЬ ПОВЫШЕННОЙ КОРРОЗИОННОЙ СТОЙКОСТИ И ЭЛЕКТРОСВАРНЫЕ ТРУБЫ, ВЫПОЛНЕННЫЕ ИЗ НЕЕ

1. Сталь повышенной коррозионной стойкости, содержащая углерод, марганец, кремний, хром, никель, медь, фосфор, серу и алюминий, остальное - железо и неизбежные примеси, в том числе кислород, отличающаяся тем, что она содержит компоненты в следующем соотношении, мас.%:
углерод
0,03-0,20
марганец
0,10-1,20
кремний
0,01-0,40
хром
0,05-0,80
никель
0,05-0,30
медь
0,05-0,30
фосфор
не более 0,020
серу
не более 0,006
алюминий
0,01-0,06
кислород
не более 0,003
железо и неизбежные примеси
остальное,
KAHB
2
при этом максимально допустимое значение плотности коррозионно-активных неметаллических включений в стали N, включения/мм определяется в зависимости от содержания хрома в стали в соответствии с условием:
KAHB
|N|≤1+10|Cr|,
KAHB
где |N| - абсолютная величина плотности коррозионно-активных неметаллических включений,
|Cr| - абсолютная величина содержания хрома, мас.%,
при этом сталь имеет феррито-перлитную структуру с полосчатостью не выше 2 баллов.
2. Сталь по п.1, отличающаяся тем, что сталь содержит ниобий в количестве 0,01-0,07%.
3. Сталь по п.1 или 2, отличающаяся тем, что сталь содержит кальций в количестве 0,0001-0,008%.
4. Электросварные трубы, выполненные из стали повышенной коррозионной стойкости, отличающиеся тем, что они выполнены из стали по п.1.
5. Электросварные трубы, выполненные из стали повышенной коррозионной стойкости, отличающиеся тем, что они выполнены из стали по п.2.
6. Электросварные трубы, выполненные из стали повышенной коррозионной стойкости, отличающиеся тем, что они выполнены из стали по п.3.